(57)【特許請求の範囲】
【請求項１】
多孔質担体にヨウ素を担持させるためのヨウ素担持用水系組成物であって、前記多孔質担体１００重量部に対して、０．１〜１０重量部のヨウ化物、及び０．２１６〜１．２０重量部の酸化剤を含み、前記酸化剤は、ヨウ素酸以外のハロゲンオキソ酸又はその塩である、ヨウ素担持用水系組成物。
【請求項２】
前記ヨウ化物が、ヨウ化亜鉛、ヨウ化アンモニウム、ヨウ化カドミウム、ヨウ化カリウム、ヨウ化カルシウム、ヨウ化コバルト（ＩＩ）、ヨウ化ストロンチウム、ヨウ化セシウム、ヨウ化ナトリウム、ヨウ化ニッケル（ＩＩ）、ヨウ化バリウム、ヨウ化マグネシウム、ヨウ化リチウム、ヨウ化ルビジウム、並びにこれらの混合物からなる群より選択される、請求項１に記載の水系組成物。
【請求項３】
前記酸化剤が、次亜塩素酸ナトリウム又は次亜塩素酸である、請求項１又は２に記載の水系組成物。
【請求項４】
前記ヨウ化物に対する前記酸化剤のモル比は、０．０５以上０．８０以下である、請求項１〜３のいずれか一項に記載の水系組成物。
【請求項５】
０．１〜５．０重量部の無機酸をさらに含む、請求項１〜４のいずれか一項に記載の水系組成物。
【請求項６】
請求項１〜５のいずれか一項に記載の水系組成物を、１００重量部の活性炭に担持させてなる、脱臭剤。
【請求項７】
脱臭剤１００ｇ当たりに１００ｍｇ以上のヨウ素を担持している活性炭からなる脱臭剤であって、
その１．５ｇを、エタノール２０ｍｌに浸漬させてヨウ素を溶解した液から、活性炭を除去して、１０ｇ／Ｌのデンプン水溶液を２ｍｌ添加して、さらに０．１０ｍｏｌ／Ｌの硝酸銀水溶液を２ｍｌで添加して得た液の沈殿物が、５ｍｇ以下である、脱臭剤。
【請求項８】
０．１〜１０重量部のヨウ化物、及び０．２１６〜１．２０重量部の、ヨウ素酸以外のハロゲンオキソ酸又はその塩である酸化剤を含む水系組成物を調製する工程；
前記水系組成物を、１００重量部の多孔質担体に吸水担持させる工程；及び
前記吸収担持した多孔質担体を乾燥する工程、
を含む脱臭剤の製造方法。
【請求項９】
請求項６又は７に記載の脱臭剤と硫化水素を含むガスとを接触させる工程を含む、ガスの脱臭方法。
【発明の詳細な説明】
【技術分野】
【０００１】
本発明は、ヨウ素担持用組成物、その組成物を用いて調製した脱臭剤並びにその製造方法及びそれを用いた脱臭方法に関する。
【背景技術】
【０００２】
し尿処理施設、下水処理施設、ゴミ処理施設、事務所ビルの廃水処理施設等から排出される排ガスには、硫化水素、硫化メチル、アンモニアなど、悪臭の原因となる物質が含まれている。そのため、排ガスを大気中に放出する前に、排ガスを脱臭処理して、悪臭の原因物質を除去する必要がある。このような脱臭処理は、ヨウ素化合物を担持した活性炭によって行われる場合がある。
【０００３】
例えば、特許文献１は、ヨウ素酸化物（例えば、Ｉ２Ｏ５）、ヨウ素酸（例えば、ＨＩＯ３）、及び過ヨウ素酸（例えば、ＨＩＯ４）を活性炭に添着させた脱臭剤を開示している。ただし、この脱臭剤では、酸性である硫化水素の除去については一定の効果を発揮するものの、その他の悪臭の原因物質、例えば、アルカリ性であるアンモニアや中性である硫化メチルに対しては必ずしも十分な効果がなかった。
【０００４】
また、特許文献２は、ヨウ化カリウムと無機酸とを含む水溶液を、臭素ガスで処理した活性炭に噴霧して得られる脱臭剤を開示している。この方法においては、製造工程において臭素ガスを用いることから、取り扱いが容易ではない。また、アルカリ金属塩であるヨウ化カリウムを用いると、アルカリ金属塩が不純物として悪影響を与え、耐久性が低くなるという問題があった。
【０００５】
特許文献３は、ヨウ素酸及び／又はヨウ素酸化物等の担持に先立って、活性炭を洗浄することによって、不純物含有量を低減させた脱臭剤の製造方法を開示している。
【０００６】
特許文献４は、活性炭に、活性二酸化マンガン及びヨウ素酸塩を担持させた脱臭剤を開示している。この活性二酸化マンガンは、過マンガン酸カリウムの分解生成物であり、活性二酸化マンガンの存在によって、ヨウ素酸塩が安定に存在することができ、脱臭剤の除去性能が長期的に優れたものになる、としている。しかし、この脱臭剤も、脱臭性能及び耐久性の点で、未だに改良の余地があった。
【先行技術文献】
【特許文献】
【０００７】
【特許文献１】特開昭５９−１９９０３９号公報
【特許文献２】特開２００１−１２９３９２号公報
【特許文献３】特開２００２−２００４２４号公報
【特許文献４】特開平５−１５４３７６号公報
【発明の概要】
【発明が解決しようとする課題】
【０００８】
そこで、本発明は、単純かつ安全な方法で製造でき、かつ高い耐久性及び脱臭性能を有する脱臭剤を調製するための組成物を与えることを目的とする。さらに、本発明は、この組成物を用いて調製した脱臭剤、並びにその脱臭剤の製造法及びその脱臭剤を用いて硫化水素を脱臭する方法に関する。
【課題を解決するための手段】
【０００９】
本発明者らは、以下の態様を有する手段により、上記課題を解決できることを見出した。
《態様１》
０．１〜１０重量部のヨウ化物、及び０．２１６〜１．２０重量部の酸化剤を含み、前記ヨウ化物に対する前記酸化剤のモル比は、０．０５以上０．８０以下であり、前記酸化剤は、ヨウ素酸以外のハロゲンオキソ酸又はその塩である、ヨウ素担持用水系組成物。
《態様２》
前記ヨウ化物が、ヨウ化亜鉛、ヨウ化アンモニウム、ヨウ化カドミウム、ヨウ化カリウム、ヨウ化カルシウム、ヨウ化コバルト（ＩＩ）、ヨウ化ストロンチウム、ヨウ化セシウム、ヨウ化ナトリウム、ヨウ化ニッケル（ＩＩ）、ヨウ化バリウム、ヨウ化マグネシウム、ヨウ化リチウム、ヨウ化ルビジウム、並びにこれらの混合物からなる群より選択される、態様１に記載の水系組成物。
《態様３》
前記ハロゲンオキソ酸が、次亜塩素酸、亜塩素酸、塩素酸、過塩素酸、次亜臭素酸、亜臭素酸、臭素酸、及び過臭素酸からなる群より選択される、態様１又は２に記載の水系組成物。
《態様４》
０．１〜５．０重量部の無機酸をさらに含む、態様１〜３のいずれか一項に記載の水系組成物。
《態様５》
態様１〜４のいずれか一項に記載の水系組成物を、１００重量部の多孔質担体に担持させてなる、脱臭剤。
《態様６》
前記多孔質担体が、活性炭である、態様５に記載の脱臭剤。
《態様７》
脱臭剤１００ｇ当たりに１００ｍｇ以上のヨウ素を担持している活性炭からなる脱臭剤であって、
その１．５ｇを、エタノール２０ｍｌに浸漬させてヨウ素を溶解した液から、活性炭を除去して、１０ｇ／Ｌのデンプン水溶液を２ｍｌ添加して、さらに０．１０ｍｏｌ／Ｌの硝酸銀水溶液を２ｍｌで添加して得た液の沈殿物が、５ｍｇ以下である、脱臭剤。
《態様８》
０．１〜１０重量部のヨウ化物、及び１．０〜１２重量部の酸化剤を含む水系組成物を調製する工程；
前記水系組成物を、１００重量部の多孔質担体に吸水担持させる工程；及び
前記吸収担持した多孔質担体を乾燥する工程、
を含む脱臭剤の製造方法。
《態様９》
態様１〜７に記載の脱臭剤と硫化水素を含むガスとを接触させる工程を含む、ガスの脱臭方法。
【発明の効果】
【００１０】
本発明によれば、単純かつ安全な方法で製造でき、かつ高い耐久性及び脱臭性能を有する脱臭剤を提供することができる。また、本発明によれば、長期間、高い脱臭性能で硫化水素を脱臭する方法を提供することができる。
【発明を実施するための形態】
【００１１】
本発明のヨウ素担持用水系組成物は、０．１〜１０重量部のヨウ化物、及び０．２１６〜１．２０重量部の酸化剤を含み、ヨウ化物に対する酸化剤のモル比のモル比は、０．０５以上０．８０以下であってもよく、かつ酸化剤は、ヨウ素酸以外のハロゲンオキソ酸又はその塩である。
【００１２】
本発明の水系組成物を、例えば吸水担持法を用いて、１００重量部の多孔質担体に担持させて、その後乾燥させて、脱臭剤を製造することができる。吸水担持法においては、ヨウ化物、酸化剤等を水に溶解して、水系組成物を得た後、この水系組成物に１０℃〜４０℃で多孔質担体を浸漬する。これにより、各化合物の実質的に全ての量を、多孔質担体に分散性高く吸着させることができる。吸着後、多孔質担体を取り出し、例えば８０℃〜１２０℃の温度で乾燥させる。
【００１３】
本発明者らは、ヨウ化物と特定の酸化剤とを特定の量で含む水系組成物を多孔質担体に担持させることで得られる脱臭剤が、高い耐久性及び脱臭性能を有することを見出した。理論に拘束されないが、これは特定の酸化剤によってヨウ化物が水中でＩ３−を効果的に生成し、これが多孔質担体に担持されることによるものと考えられる。硫化水素は、ヨウ素に酸化されて除去されるが、事前にヨウ素を特定の酸化剤で酸化する事で、これを担持した脱臭剤はより強い酸化性を持つようになり、硫化水素の除去効率が上がり、耐久性が向上すると考えられる。
【００１４】
本発明の脱臭剤は、特に硫化水素に対して高い脱臭性能を有する。例えば、本発明の脱臭剤は、下記の実施例に記載した評価方法に従って評価した場合に、７５％以上、８０％以上、又は８５％以上の浄化率を有する。また、本発明の脱臭剤は、下記の実施例に記載した耐久試験後の浄化率と、耐久試験前の浄化率との差が、好ましくは８％以下、６％以下、４％以下又は２％以下である。
【００１５】
本発明の脱臭剤で用いられる担体が担持するヨウ素が、望ましいＩ３−となっているのか、Ｉ−となっているのかは、ヨウ素が容易に溶解するエタノールに脱臭剤を浸漬し、担持体をろ過等によって分離し、助剤としてデンプンを少量添加した後に、硝酸銀を添加することによって評価することができる。すなわち、Ｉ−が多量に存在する場合、硝酸銀を添加すると、ヨウ素酸銀（ＡｇＩＯ３）を生成して多量の沈殿物を形成する。しかし、Ｉ３−となっている場合には、沈殿物を生じない。なお、沈殿物がヨウ素酸銀であるかどうかは、例えばＸ線回折によって確認することができる。
【００１６】
本発明の一態様の脱臭剤では、１００ｇ当たり１００ｍｇ以上のヨウ素を活性炭が担持する。この脱臭剤は、従来にない水準でＩ３−を担持しており、高い耐久性及び脱臭性能を有する。この脱臭剤の１．５ｇを、エタノール２０ｍｌに浸漬させてヨウ素を溶解し、そこから活性炭を除去し、この液に１０ｇ／Ｌのデンプン水溶液 を２ｍｌ添加 して、さらに０．１０ｍｏｌ／Ｌの硝酸銀水溶液 を２ｍｌで添加した際の沈殿物は、好ましくは５ｍｇ以下、３ｍｇ以下、又は１．５ｍｇ以下である。
【００１７】
（ヨウ化物）
ヨウ化物としては、水系組成物中で、酸化剤と反応してＩ３−を生成するものであれば特に限定されない。本発明で用いるヨウ化物は、２０℃において２．０ｇ／１００ｇＨ２Ｏ以上、５．０ｇ／１００ｇＨ２Ｏ以上、１０ｇ／１００ｇＨ２Ｏ以上、又は５０ｇ／１００ｇＨ２Ｏ以上の水溶性を有することが好ましい。
【００１８】
このようなヨウ化物としては、ヨウ化亜鉛、ヨウ化アンモニウム、ヨウ化カドミウム、ヨウ化カリウム、ヨウ化カルシウム、ヨウ化コバルト（ＩＩ）、ヨウ化ストロンチウム、ヨウ化セシウム、ヨウ化ナトリウム、ヨウ化ニッケル（ＩＩ）、ヨウ化バリウム、ヨウ化マグネシウム、ヨウ化リチウム、ヨウ化ルビジウム等を挙げることができ、これらの中から複数を組み合わせて用いてもよい。この中でも、劣化物生成の原因となる金属イオンを含まない、ヨウ化アンモニウムが特に好ましい。
【００１９】
本発明で用いるヨウ化物は、脱臭効果を十分に与え、かつ多孔質担体の細孔の閉塞を防止する観点から、好ましくは担持させる多孔質担体１００重量部に対して、０．１重量部以上、０．５重量部以上、１．０重量部以上、又は１．５重量部以上で水系組成物中に含まれ、また１０重量部以下、９．０重量部以下、８．０重量部以下、又は６．０重量部以下で水系組成物中に含まれる。
【００２０】
（酸化剤）
酸化剤としては、ヨウ素酸以外のハロゲンオキソ酸を用いる。このような酸化剤は、水系組成物中で、溶解したヨウ化物と反応してＩ３−を効果的に生成できる。
【００２１】
ハロゲンオキソ酸としては、次亜塩素酸、亜塩素酸、塩素酸、過塩素酸、次亜臭素酸、亜臭素酸、臭素酸、過臭素酸等を挙げることができる。塩としては、カリウム塩、ナトリウム塩、カルシウム塩、マグネシウム塩、アンモニウム塩等を用いることができる。
【００２２】
酸化剤は、ヨウ素を十分に酸化し、かつヨウ素の析出を防止する観点から水系組成物中に含まれる。また、酸化剤は、その量と、上記のヨウ化物の量との比も重要であり、ヨウ化物に対する酸化剤のモル比は、好ましくは０．０５以上、０．０８以上、又は０．１５以上であり、また０．８０以下、０．６０以下、又は０．５０以下である。
【００２３】
（その他）
本発明の水系組成物は、溶媒として水を含む。また水と混和性のある他の溶媒、例えばエタノールを含むこともできる。
【００２４】
本発明で用いる水系組成物は、担持させる多孔質担体１００重量部に対して、０．１〜５．０重量部、又は０．５〜３．０重量部の無機酸を含んでもよい。水系組成物に無機酸を含有させることで、脱臭剤の耐久性を向上させることができる。理論に拘束されないが、これはヨウ素を含むハロゲン化物は、酸性域で酸化特性が向上される事が一般的に知られており、この酸化特性の向上が硫化水素を効率良く酸化除去し、耐久性を向上させていると考えられる。無機酸としては、塩酸、硫酸、硝酸、リン酸等を用いることができる。
【００２５】
（多孔質担体）
本発明の脱臭剤で用いる多孔質担体としては、ヨウ素を担持して脱臭剤として用いることができるのであれば特に限定されない。多孔質担体としては、破砕炭やペレット炭等の粒子状、ハニカム状、繊維状、シート状等の形態が挙げられる。
【００２６】
本発明の脱臭剤で用いる多孔質担体は、好ましくは粒子状の形態であり、好ましい粒子状の多孔質担体としては、活性炭、セピオライト、パリゴルスカイト、ゼオライト、活性炭素繊維、活性アルミナ、セピオライト混合紙、シリカゲル、活性白土、パーミキュライト、珪藻土等を挙げることができる。この中でも特に活性炭が好ましく、さらに好ましくはヤシ殻活性炭である。多孔質担体を酸洗浄してから用いることも好ましい。
【００２７】
本発明での脱臭剤用いる多孔質担体は、予め３５０℃で前処理後、窒素細孔分布測定装置（スペクトリス株式会社Ｑｕａｄｒａｓｏｒ）でＢＥＴ法にて測定した場合に、１００ｍ２／ｇ以上、２００ｍ２／ｇ以上、５００ｍ２／ｇ以上、又は８００ｍ２／ｇ以上、また２０００ｍ２／ｇ以下、１５００ｍ２／ｇ以下、又は１２００ｍ２／ｇ以下のＢＥＴ比表面積を有することが好ましい。
【００２８】
＜脱臭方法＞
本発明の脱臭方法は、上記の脱臭剤と硫化水素を含む排ガスとを接触させる工程を含む。この方法は、例えばし尿処理施設、下水処理施設、ゴミ処理施設、事務所ビルの廃水処理施設、食品工場等で実施することができる。本発明の脱臭方法は、上記の脱臭剤を他の脱臭剤と組み合わせて使用することもできる。特に中性硫黄に対して高い脱臭性能を有する臭素又は遷移金属化合物を含む脱臭剤とを組み合わせることができる。
【実施例】
【００２９】
（製造例）
実施例１
ヨウ化アンモニウム５重量部（５グラム、０．０３４ｍｏｌ）及び次亜塩素酸ナトリウム（濃度１２ｗｔ％水溶液）７重量部（７グラム、０．０１１ｍｏｌ、すなわち固形分濃度で０．８４重量部）を水に溶解させ、この水系組成物をヤシ殻活性炭１００重量部（１００グラム）に吸水担持させた。その後、１００℃で５時間乾燥させて、実施例１の脱臭剤を調製した。
【００３０】
実施例２
３５％濃度の塩酸１．０重量部を水系組成物にさらに加えた以外は、実施例１と同じ方法で実施例２の脱臭剤を調製した。
【００３１】
実施例３〜５
用いる次亜塩素酸ナトリウムの量を変えた以外は、実施例１と同じ方法で実施例３〜５の脱臭剤を調製した。
【００３２】
実施例６〜８
用いるヨウ化アンモニウムの量を変えた以外は、実施例２と同じ方法で実施例６〜８の脱臭剤を調製した。
【００３３】
実施例９
次亜塩素酸ナトリウムの代わりに、次亜塩素酸を水系組成物に加えた以外は、実施例１と同じ方法で、実施例９の脱臭剤を調製した。
【００３４】
実施例１０〜１２
ヨウ化アンモニウムの代わりに、ヨウ化カリウム、ヨウ化ナトリウム、及びヨウ素酸ナトリウムを水系組成物に加えた以外は、実施例１と同じ方法で、実施例１０〜１２の脱臭剤を調製した。ここでは、実施例１と同量のヨウ素量（０．０３４ｍｏｌ）となる様に、これらのヨウ素源を用いた。
【００３５】
比較例１〜６
同量のヨウ素量（０．０３４ｍｏｌ）となる様に各ヨウ化物又はヨウ素源を水に溶解させた後、実施例１と同様の処理を行い、比較例１〜６に記載の脱臭剤を調製した。但し、ここでは酸化剤を用いておらず、また比較例３については、水に溶解させる為、ヨウ素とヨウ化カリウムのヨウ素のモル数比が２：３となるように調製した（ＪＩＳヨウ素吸着力測定の調製方法）。
【００３６】
比較例７
あらかじめ酸洗浄でカリウムを０．１重量％以下にさせたヤシ殻活性炭を用いた以外は比較例１と同じ方法で、比較例７の脱臭剤を調製した。
【００３７】
比較例８〜１１
次亜塩素酸ナトリウムの代わりに、５重量部の塩酸、リン酸、硫酸、及び過マンガン酸カリウム（固形分）を水系組成物に加えた以外は、実施例１と同じ方法で、比較例８〜１１の脱臭剤を調製した。
【００３８】
比較例１２
用いる次亜塩素酸ナトリウムの量を変えた以外は、実施例１と同じ方法で比較例１２の脱臭剤を調製した。
【００３９】
比較例１３及び１４
ヨウ化アンモニウムを用いなかったこと以外は、実施例１と同じ方法で比較例１３の脱臭剤を調製した。また、用いるヨウ化アンモニウムの量を変えた以外は、実施例１と同じ方法で比較例１４の脱臭剤を調製した。
【００４０】
比較例１５
次亜塩素酸ナトリウムの代わりに、５重量部の過マンガン酸ナトリウム（固形分）を水系組成物に加えた以外は、実施例１と同じ方法で、比較例１５の脱臭剤を調製した。
【００４１】
下記の表１に上記の実施例１〜１２及び比較例１〜１５の脱臭剤の構成を示す。なお、ここで用いたヤシ殻活性炭は、窒素細孔分布測定装置で測定したＢＥＴ比表面積が１０００ｍ２／ｇであった。
【００４２】
（評価方法）
脱臭性能の評価
３０ｍｍφガラスカラムに脱臭剤１０ｍｌを入れて、硫化水素１０ｐｐｍを含み、かつ室温で相対湿度を８０％に調整したガスを、カラムに５Ｌ／ｍｉｎで、ワンパスで通過させ続けた。１２０分後、入りガスと出口ガスの濃度を測定し、以下の式で定義される浄化率を算出した。カラムに流通させる際の線速度（ＬＶ）は、０．１２ｍ／ｓｅｃとし、空間速度（ＳＶ）は３０，０００／ｈであった。
浄化率（％）＝｛（Ｃ０−Ｃ）／Ｃ０｝×１００
（Ｃ０：入りガス濃度（ｐｐｍ）、Ｃ：出口ガス濃度（ｐｐｍ））
【００４３】
なお、上記のガス濃度は、以下の条件のガスクロマトグラフによって測定した。
測定機器：島津製作所製ＧＣ−１４Ｂ（ＦＰＤ）
カラム：β，β’−ＯＤＰＮ  ２５％  Ｃｈｒｏｍｏｓｏｒｂ  ６０〜８０メッシュ、内径３．０ｍｍφ×３０００ｍｍ、ガラスパックドカラム
温度：注入口／検出器１５０℃；カラム７０℃
【００４４】
耐久性の評価
３０ｍｍφガラスカラムに脱臭剤１０ｍｌを入れて、硫化水素を約３５００ｐｐｍ含む２０Ｌテドラーバッグに定量ポンプを介して接続し、平衡になるまで循環させた。脱臭剤自重の１１ｗｔ％に相当する硫化水素を吸着処理させ、これを耐久後の脱臭剤とした。耐久試験前の脱臭剤の浄化率と、耐久試験後の脱臭剤の浄化率との差を、耐久性の評価に用いた。
【００４５】
担持されているヨウ素形態の評価
脱臭剤に担持されているヨウ素が、Ｉ３−となっているのか、Ｉ−となっているのかを次のようにして評価した：
１．５ｇの脱臭剤を、エタノール２０ｍｌに浸漬し、活性炭微粉を濾過で除去し、助剤としてデンプン（１０ｇ／Ｌ)をビュレットで数滴添加して評価溶液を調製した。その直後に硝酸銀（０．１０ｍｏｌ／Ｌ)をビュレットで数滴添加して、遠心分離で沈殿物を分離し、上澄み液を除去後、乾燥させて沈殿物の重量測定を行った。
【００４６】
（評価結果−脱臭性能及び耐久性）
以下の表１に実施例１〜１２及び比較例１〜１５の脱臭剤の脱臭性能及び耐久性についての評価結果を示す。
【００４７】
【表１】
0006512855.tif 000002
【００４８】
実施例１は、次亜塩素酸ナトリウムを添加していない比較例１と比較して、耐久前後での浄化率の差が小さく、高い耐久性が得られていることがわかる。比較例１〜６及び実施例９〜１２を参照すると、次亜塩素酸ナトリウム及び次亜塩素酸の添加の効果を確認することができる。また、活性炭に担持させるヨウ素源としては、ヨウ化アンモニウムが最も好ましいことも確認することができる。
【００４９】
実施例１と実施例２とを比較すると、水系組成物に塩酸を添加して調製した脱臭剤の方が有意な効果を与えることが分かる。
【００５０】
実施例１と、比較例８〜１１及び比較例１５とを比較すると、次亜塩素酸ナトリウムを添加することで、最も耐久性が高い脱臭剤を得られることが分かる。これについて、比較例８〜１０で用いられた塩酸、リン酸及び硫酸に関しては、酸化剤としての特性が殆どないために効果が得られていないと考えられ、また比較例１１及び１５の過マンガン酸塩については比較的高い耐久性が得られているが、本願発明の脱臭剤の耐久性には至らなかった。これは、過マンガン酸塩は、分子が大きいために活性炭の細孔が閉塞していることが考えられる。そして、過マンガン酸塩については、環境負荷及び取扱い時の安全性を考慮しても、次亜塩素酸の方が酸化剤として好ましい。
【００５１】
実施例１０〜１２を参照すると、ヨウ化アンモニウムの他、ヨウ化カリウムやヨウ化ナトリウム等のヨウ化物であっても本願発明の効果を与えることが分かる。これは、酸化剤との組合せによってヨウ化物が水中でＩ３−を生成する、という本願発明の機構を考慮すれば理解することができる。
【００５２】
実施例３〜５及び比較例１２を参照すると、用いることができる酸化剤の量は、非常に限られた範囲であることが分かる。これは、酸化剤の量が多い場合には、ヨウ素が析出し、水系組成物中で安定して存在できなくなり、活性炭への担持効率が低下するためであると考えられる。なお、実施例３〜４、実施例１及び比較例１２の、ヨウ化アンモニウムに対する次亜塩素酸ナトリウムのモル比は、それぞれ０．０８４、０．１８７、０．３２７、及び０．６０８であった。
【００５３】
実施例６〜８、比較例１３及び１４を参照すると、用いることができるヨウ化物の量も、非常に限られた範囲であることが分かる。比較例１４の脱臭剤は、ヨウ化物の量が多かったことで、活性炭の細孔が閉塞したものと考えられる。
【００５４】
（評価−担持されているヨウ素形態）
以下の表２に、実施例１〜８並びに比較例１及び１５の脱臭剤についての担持されているヨウ素形態についての評価結果を示す。
【００５５】
【表２】
0006512855.tif 000003
【００５６】
実施例１〜８の脱臭剤については、ヨウ素酸銀の沈殿物が非常にわずかであり、脱臭剤に担持されているヨウ素が、望ましい形態であるＩ３−となっていたことがわかる。一方で、比較例１及び１５の脱臭剤は沈殿物が非常に多く、Ｉ−を多く含んでいたことが示唆された。